Brevet FR2758332A1 — publié le 19980717

La présente concerne un procédé pour obtenir un extrait de son de blé désamylacé, un raffinat et un matériau obtenu à partir de ce procédé. Le son de blé est particulièrement riche en fibres insolubles, notamment de type hémicellulosique et est notamment connu pour ses actions sur la digestibilité, le transit intestinal, I'inhibition des tumeurs du colon. Les hémicelluloses constituent une vaste famille de polysaccharides de paroi cellulaire, associés à ia cellulose, de structure très variable, dépendante de la nature de la plante et de l'organe dont elles sont extraites. Elles sont utilisées dans des domaines aussi variés que la pharmacie, les cosmétiques ou l'agroalimentaire, comme excipient, agent de saveur et émulsifiant comme décrit par exemple dans les documents JP-A-07101881, JP-A-07079712, JP-A-07101882, JP-A-07099930, JP-A-071 02284, JP-A-060571176 et EP-A-301 440. Elles présentent aussi des effets intéressants notamment pour la régulation du cholestérol et de la tension artérielle. On connaît déjà des procédés pour fractionner le son de blé comme celui décrit dans le brevet US n" 3879373 ou dans la publication Preparation and characterisation of water soluble hemicellulose (arabinoxylan) from wheat bran dans Nippon Shokukin Kogyo Gakkaish, 39, n" 12, p. 1147-1155 de 1992. Ceux-ci comprennent en général une étape d'extraction aqueuse pour éliminer l'amidon résiduel, suivi d'une étape de solubilisation des hémicelluloses en milieu alcalin. Bien souvent, le son de blé aura auparavant subi un ou plusieurs prétraitements tels que délipidation, déprotéination, délignification, mettant en oeuvre différents solvants tels que décrits dans les publications Constitution of a hemicellulose from wheat bran dans Canadian Journal of Chemistry, 33, p. 56-67 de 1955 et Fractionation of wheat bran carbohydrates dans J. Sci. Food. Agric. 32, p. 243251 de 1981. Ces prétraitements associés aux multiples opérations de purification ayant pour objet d'isoler une fraction hémicellulosique la plus pure possible, se traduisent par des rendements en extraits hémicellulosiques limités et faiblement actifs sur le plan rhéologique. Par ailleurs, aucun de ces extraits purifiés ne présentent de propriétés filmogènes, ni d'agent d'enduction. Aussi un des buts de la présente invention est-il de fournir un procédé pour obtenir un extrait de son de blé désamylacé qui permet de limiter le nombre d'étapes et de réduire l'utilisation de solvants. Un autre but de la présente Invention est de fournir un tel procédé qui permet d'obtenir un extrait de son de blé nche en hémicellulose avec un rendement supérieur à ceux des procédés connus. Un but supplémentaire de l'invention est de fournir un procédé de ce type qui permet d'obtenir un tel extrait présentant un intérêt rhéologique et filmogène, avec un cout de production acceptable. Un autre but supplémentaire de l'invention est de fournir un procédé de ce type qui permet, après récupération de l'extrait, de valoriser le résidu cellulosique dans le domaine des matériaux thermopressés, pour l'obtention de pièces moulées, recyclables et compostables, en substitution à des pièces plastiques de conditionnement et d'emballage. Ces buts ainsi que d'autre qui apparaîtront par la suite sont atteints par un procédé pour obtenir un extrait de son de blé désamylacé, et un raffinat cellulosique qui est caractérisé, selon la présente invention, par le fait qu'il comprend les étapes suivantes a) on mélange le son de blé à dix fois son volume d'eau à une température inférieure à 50 C et on filtre de façon à récupérer un lait d'amidon et un son désamylacé, le lait d'amidon étant ensuite décanté, filtré ou centrifugé puis séché cette étape est répétée une à deux fois pour obtenir un son désamylacé présentant une teneur en amidon inférieure à 1 % de la matière sèche, en poids, b) on met en contact ie son désamylacé avec une solution aqueuse de soude dont la concentration est comprise entre 2 et 12 %, massique, dans un rapport liquide/solide compris entre 5 et 100, à une température comprise entre 20 et 100" C, pendant une durée comprise entre 5 et 120 minutes , puis on dilue le mélange par de l'eau, si nécessaire, jusqu'à obtenir un rapport liquide/solide supérieur à 25 et le résidu solide est séparé par filtration ou par essorage, on concentre le filtrat, on l'acidifie à un pH compris entre 4,5 et 7, et on précipite par de l'méthanol dans un rapport de 2 à 4 volumes d'alcool pour un volume de solution, pour obtenir un coagulat, que l'on sèche pour obtenir un extrait riche en hémicellulose. Avantageusement, l'étape a) est répétée une a deux fois pour obtenir un son désamylacé présentant une teneur en amidon inférieure à 1 % de la matière sèche, en poids Quant au matériau selon la présente Invention, il est obtenu en mélangeant l'extrait obtenu ci-dessus en proportion comprise entre 10 et 50 % massique à de la fibre cellulosique activée hautement accessible, obtenue par fractionnement de paille de blé ou d'orge, et en thermomoulant ce mélange sans adjonction d'additif ou de colle Ainsi, selon la présente invention, on désamylace le son de blé, puis on traite la fraction désamylacée pour obtenir un extrait hémicellulosique et un raffinat cellulosique. L'invention se fonde sur la mise en évidence des propriétés remarquables et inconnues de l'extrait de son de blé désamylacé comme agent rhéologique et filmogène, utilisable en formulation comme additifs ou ingrédients épaississants et gélifiants, et comme agent d'enduction pour la finition et la protection de surfaces, atteintes grace à la mise en oeuvre du procédé. Les fractions hémicellulosiques obtenues dans des conditions différentes de ce procédé, en particulier lorsqu'elles sont plus pures, perdent leurs propriétés. Le raffinat cellulosique issu de ce procédé apporte aux pièces thermomoulées sans additif ni colle, à base de fibres de pailles fractionnées, une meilleure souplesse pour une résistance mécanique satisfaisante, et ce de façon inattendue car l'incorporation de son de blé dans les panneaux de particules ou de fibre est actuellement connue pour abaisser leurs caractéristiques mécaniques, même en présence de colle. Selon le procédé revendiqué de la présente invention, le son de blé est mélangé à dix fois son volume d'eau, à une température inférieure à 50"C. En effet, au delà de 50"C, I'apparition de phénomènes de gélification de l'amidon pourrait venir gêner le lavage. La fraction hydrosoluble comprenant les composés hydrosolubles et les granules d'amidon en suspension est séparée du résidu son par filtration. Le lait d'amidon ainsi obtenu est décanté et filtré, ou centrifugé puis séché. L'opération sera, selon la provenance du son et sa teneur initiale en amidon, répétée une ou deux fois jusqu'à obtenir un son désamylacé contenant moins de 1 % d'amidon. Dans le cas d'issue de meunerie dite gros son , près de 40 % de la matière sèche initiale est ainsi extraite. Le son de blé, ainsi désamylacé, mais non séché, est mis en contact avec une solution aqueuse de soude dont la concentration est comprise entre 2 et 12 % massique, un rapport liquide/solide compris entre 5 et 100, à une température comprise entre 20 et 100"C, pendant une durée comprise entre 5 et 120 minutes. De façon avantageuse, on procédera de la façon suivante le son désamylacé est mis en contact intime avec la solution de soude à une concentration en poids comprise entre 5 et 10 %, dans un rapport liquide/solide compris entre 6 et 10, et à une température comprise entre 20 et 50 DC. pendant une durée inférieure à 15 minutes. grace a un mélangeur malaxeur approprié comme un pulpeur ou un mélangeur bi-vis, de façon à obtenir une pâte bien homogène. La pâte est ensuite stockée dans un bac de maturation pendant une durée comprise entre 5 et 60 minutes, sans agitation, de façon à permettre la poursuite de la réaction de solubilisation des hémicelluloses. La pâte est ensuite lavée a l'eau abondamment, dans un rapport liquide/solide compris entre 25 et 50, dans un système agité. La séparation liquide/solide après solubilisation en phase alcaline est effectuée de préférence par essorage sur support tissu, par filtration ou par centrifugation , cette dernière solution imposant des lavages supplémentaires du fait de la formation possible d'une phase gélifiée. Le résidu obtenu est isolé, puis lavé ou non selon l'axe de valorisation choisi. Celui-ci, largement enrichi en fibres, trouve en effet divers axes de valorisation tels que les domaines alimentaires, animal ou diététique ou encore les matériaux. Le lavage pourra être avantageusement réalisé à une température inférieure à 50"C dans un appareil de parois cylindriques, et d'axe allongé, comprenant deux vis corotatives et d'axes parallèles entre elles et à l'axe de l'appareil, divisé en trois zones d'amont en aval selon le sens d'avancement du mélange. Dans la première zone, ou zone amont, on introduit de la paille de blé et la pate de son alcaline provenant du bac de maturation. L'ensemble de vis situé dans cette zone présente un profil adapté pour imposer au mélange les effets suivants: - un effet de cisaillement qui réduit la taille des particules, - un effet de malaxage qui permet de mettre intimement en contact les pailles, le son et la solution alcaline imprégnant ce dernier, - un effet de compression qui favorise la diffusion de la phase liquide au sein des matrices lignocellulosiques, - un effet de rétention du mélange destiné à augmenter le temps de séjour dans l'appareil, et - un effet de convoyage du mélange vers la seconde zone. Un profil de vis pour obtenir une telle combinaison d'effets est par exemple un enchaînement - d'éléments de vis à pas direct pour convoyer le mélange, - d'éléments malaxeurs de formes adaptées pour le cisaillement et le mélange bilobés, trilobés ou roues crantées, - d'éléments de vis, à simple ou double-filets à pas direct décroissant pour permettre le transport de la matière, avec contrainte de cisaillement (vis copénétrantes) et de compression axiale (diminution du pas de vis), - d'éléments de vis, à simple ou double-filets, a pas inverse, dont le rôle est de former un bouchon de matière qui assure la mise en compression du mélange dans cet élément de vis l'action de cisaillement et de mélange est aussi très intense Le mélange franchit le contre-filet grâce à l'espace entre les vis et la paroi et/ou a des fentes pratiquées dans la vis. Dans la deuxième zone, ou zone intermédiaire, le mélange intime paille-son-solution de soude qui a franchi le contre-filet, est repris par des vis à pas direct pour être convoyé vers un point d'injection d'eau. Le mélange est ainsi détendu pour favoriser les échanges avec l'eau en vue d'assurer l'extraction des hémicelluloses solubilisées par l'action de la soude, par effet de dilution ou de lavage. Le mélange liquide/solide est ensuite soumis à un effet mécanique de mélange et de compression grâce à la combinaison d'une enchaînement de vis à pas direct décroissant et à pas inverse. L'effet du mélange favorise la mise en contact des phases, et la dilution des hémicelluloses solubilisées la présence de fibres de paille favorise la formation d'un bouchon dans l'élément de vis à pas inverse permettant la mise en pression de la matière en amont. L'effet de compression assure le pressage et l'essorage du mélange afin d'évacuer le liquide à travers des grilles de filtre disposées dans la paroi cylindrique de l'appareil. Le filtrat recueilli contient les hémicelluloses solubilisées. Dans la zone aval, ou troisième zone, le produit essoré qui a franchi le contre-filet, est repris par des vis à pas direct pour être envoyé vers la sortie de l'appareil. Le mélange de fibre de son et de paille pourra dans cette zone aval, subir un traitement de séchage et de mise en forme, par exemple par extrusion au travers d'une filière. Pour le séchage, la paroi cylindrique comportera des moyens de chauffage et des moyens pour évacuer la vapeur d'eau formée. La matrice de fibres cellulosiques, recueillie à la sortie de l'appareil comme décrit ci-dessus, peut être moulée par thermoformage pour obtenir des formes moulées suffisamment résistantes pour être substituées à des pièces obtenues à partir de matières plastiques ou de composites dans leurs applications. La présence de fibre de son incorporée dans un rapport en poids son désamylacé/paille compris entre 0,1 et 0,5 apporte une meilleure souplesse aux matériaux, nécessaire pour certaines applications. De telles formes ne sauraient être obtenues par thermoformage direct des mélanges paille-son, même après broyage. La solution alcaline visqueuse obtenue par séparation du liquide et du solide est directement concentrée, par exemple, par ultrafiltration sur une membrane polysulfone compatible avec le pH de la solution, présentant un seuil de coupure de 10 000 Da. une lumière interne supérieure ou égale à 1,1 mm, du fait de l'importante viscosité de la solution. L'augmentation de ce diamètre interne permet de réduire la durée de l'étape et d'augmenter le taux de concentration de la solution. La température ne doit pas dépasser 50 C afin de ne pas altérer les structures polysaccharidiques libres dans le milieu. Cette étape peut également être réalisée par évaporation sur un évaporateur à film mince, à des températures comprises entre 35 et 50"C. Au delà de 50"C, la solution peut être altérée ; de plus, il peut se former un film solide sur les parois de l'appareil. Cette étape de concentration par ultrafiltration directement effectuée sur la solution basique, présente plusieurs avantages . elle diminue la quantité d'acide nécessaire à l'acidification ultérieure, réduisant donc, d'une part, la teneur en sels dans la solution, et, d'autre part, les coûts de production, et permet un recyclage du perméat basique ainsi obtenu. Cette étape de concentration permet également de réduire considérablement les volumes d'alcool mis en jeu ultérieurement lors de la purification par précipitation de l'extrait hémicellulosique. Après concentration, la solution est acidifiée à un pH compris entre 4,5 et 7, avec un pH préférentiel de 5,5. En effet, un pH légèrement acide favorise la précipitation des protéines et des hémicelluloses A dans le milieu, et favorise également la précipitation de l'extrait dans l'alcool en formant un précipité plus ferme. Au dessous de 5,5 une importante quantité d'acide est nécessaire pour atteindre des valeurs de pH plus basses, ce qui augmente les coûts et la teneur en sels. La solution ainsi acidifiée, caractéristique par son aspect de flan, est précipitée dans de l'méthanol dans un ratio de un volume de solution pour 2 à 4 volumes d'éthanol, 2,5 volumes d'méthanol étant le volume de préférence retenu. Elle est laissée le temps nécessaire à la précipitation à température ambiante, ou placé à 4"C afin de favoriser la formation du coagulat. Pour sécher la fraction hémicellulosique ainsi obtenue, on utilise un filtre-presse afin de transformer le coagulat formé en une poudre présentant, outre une couleur très claire, un fort pouvoir épaississant et filmogène et une excellente capacité d'enduction de surface. Cette étape est, de plus, totalement extrapolable à grande échelle à des coûts très compétitifs. La poudre obtenue après broyage, présente une matière sèche comprise entre 25 et 30 % en sortie, elle peut ainsi être laissée à l'air pour un séchage ultérieur ou etre séchée dans une colonne sous air ou autre gaz afin d'éviter la formation de micro-aggrégats. La phase éthanolique résiduelle est quant à elle distillée puis réutilisée. Selon le procédé de la présente invention, on obtient des rendements en extrait hémicellulosique isolé compris entre 21 et 30 % de la matière sèche de son, et entre 35 et 50 % de la matière sèche de son désamylacé, caractérisé par: - une composition majoritaire en polysaccharides pariétaux non cellulosiques, supérieure à 75 % de la matière sèche en poids de type arabinoxylane et glucane avec des rapports en poids arabinosetxylose compris entre 0,3 et 0,7, une teneur en glucose comprise entre 8 et 25 % de la matière sèche en poids, - une composition minoritaire en matières protéiques comprise entre 1 et 25 % de la matière sèche en poids, - une teneur en cendre minérale inférieure à 15 % de la matière sèche en poids. Par conséquence de ces caractéristiques, modulées en fonction des conditions opératoires de leur obtention, les extraits hémicellulosiques présentent les propriétés suivantes - un comportement rhéologique de type newtonien et thixotrope en solution aqueuse diluée inférieur à 1 %, et rhéofluidifiant au-delà. A partir de concentration de 2 % dans l'eau, I'extrait hémicellulosique développe une forte augmentation de la viscosité du milieu qui peut atteindre des valeurs supérieures à i 500 centipoises à 3 % dans l'eau, aux faibles gradients de vitesse, ce qui le rend comparable à des épaississants synthétiques commerciaux comme les dérivés cellulosiques. Cette viscosité est, de façon remarquable, stable dans une large gramme de pH (4 à 10) et peu sensible à la teneur en sel. Une très forte synergie se développe avec les extraits de caroube conduisant à des viscosités supérieures à 4 000 centipoises à faible gradient de vitesse et 300 centipoises à fort gradient de vitesse pour des concentrations de 1 % de chacun des polysaccharides dans l'eau. A des concentrations plus élevées (4 à 6 %), I'extrait hémicellulosique conduit à l'obtention de gels comparables à ceux obtenus à partir de carraghénanes. - un pouvoir filmogène permettant une enduction de surface de bonne qualité, avec des résistances à la rupture des films obtenus sans ajout de plastifiants supéneures à 40 M Pa, ce qui les situe dans la gamme des films obtenus à base de dénvés cellulosiques, d'amidon ou de polyéthylènes. Des exemples de réalisation du procédé selon la présente invention sont donnés ci-après afin de mieux permettre à l'homme du métier sa mise en oeuvre et d'illustrer ses avantages. Les exemples qui suivent sont destinés à illustrer la souplesse du procéde qui permet d'obtenir des extraits de son désamylacé avec des rendements et une qualité rhéologique modulable en fonction des conditions opératoires . Tous les pourcentages sont exprimés en poids sauf indication contraire. Exemple 1 Dans cet exemple, on utilise un gros son de blé sans broyage préalable qui contient environ 90% de matière sèche. Sa composition est la suivante en % de la matière sèche: Hémicelluloses 38 % Lignines 7% Celluloses 9% Amidon 13 % Protéines 15 % Cendres minérales 5 % lo Désamylation Le dispositif utilisé est un réacteur agité muni d'un filtre intégré. Les conditions opératoires dans cet exemple, sont les suivantes: Le son de blé est mélangé à dix fois son volume d'eau à une température de 40"C pendant 15 minutes, puis la phase liquide, contenant la matière en suspension, est vidangée par l'intermédiaire du filtre. Le lait d'amidon obtenu contient 4,3 % de matière sèche. On laisse la suspension décanter. Le son résiduel est à nouveau mélange à dix fois son volume à 40"C pendant 15 minutes , le lait d'amidon obtenu dans cette deuxième phase contient 1,3% de matière sèche. On laisse cette deuxième suspension décanter. Enfin, le son résiduel est une nouvelle fois mélangé à dix fois sont volume d'eau à 40"C pendant 15 minutes (la durée des dernières étapes pouvant être réduites à 5 minutes). Le lait d'amidon obtenu contient 0,6 % de matière sèche. On laisse décanter cette troisième suspension. Après décantation complète, les trois phases surnageantes sont rassemblées et peuvent être réutilisées en tant que phase de lavage sur un nouveau son. Les trois fractions d'empois d'amidon sont elles aussi rassemblées, concentrées puis séchées elles trouveront différents axes de valorisation (textile, papier, colle...). Au total 40,6 % de la matière sèche initiale ont ainsi été extraits et la composition du son de blé désamylacé est la suivante, en pourcentage de la matière sèche Hémicelluloses 60 % Lignines 8% Celluloses 15,5 % Amidon 0,5 % Protéines 15 % Cendres minérales 1 % 2" Obtention de l'extrait hémicellulosigue Le traitement alcalin du son de blé ainsi désamylacé est réalisé dans un réacteur agité dans les conditions suivantes: Concentration en soude 4 % Température de réaction 50"C Ratio liquide/solide 50 Durée de réaction 1 heure Son désamylacé 20 g sec Le mélange est ensuite filtré sur un tissu propylène de porosité comprise entre 1 et 5 ,wrn. Le filtrat est concentré 2 fois sous pression réduite, ajusté à un pH = 5,5 par addition d'acide acétique, puis mélangé à 3 volumes d'éthanol et placé 12 heures à 4"C afin de favoriser la formation d'un coagulat. Celui-ci est alors repris dans de l'méthanol puis filtré sur support papier et séché à température ambiante. Le rendement en extrait hémicellulosique est de 35,5% par rapport au son sec désamylacé, soit 21,3 % par rapport au son sec initial. La poudre hémicellulosique ainsi isolée présente les caractéristiques suivantes Rapport arabinoselxylose 0,41 Teneur en glucose 12,1 % de la matière sèche Teneur en matière protéique . 7,75 % de la matière sèche Teneur en cendre minérale 10,4 % de la matière sèche La viscosité d'une solution à 2 % en matière organique de l'extrait hémicellulosique dans l'eau, mesurée à l'aide d'un rhéomètre à contrainte imposée Carrimed 50, à une température de 20"C et un pH de 7, est de 210 cp à 0,5 N/m2 et de 158 cpà2N/m2 Exemple 2 Le son de blé utilisé dans cet exemple appartient au lot de son désamylacé obtenu à l'exemple 1, et présente donc les mêmes caractéristiques. Les conditions de traitement alcalin sont les suivantes: Concentration en soude 6 % Température de réaction 25"C Ratio liquide/solide 75 Durée de réaction 1 heure 30 Son désamylacé 20 g sec Le protocole concernant les étapes suivantes est en tous points similaires à celui décrit à l'exemple 1. La poudre hémicellulosique ainsi isolée présente les caractéristiques suivantes Rapport arabinose/xylose 0,36 Teneur en glucose 13,5 % de la matière sèche Teneur en matière protéique: 9 % de la matière sèche Teneur en cendre minérale 11,5 % de la matière sèche Le rendement d'extraction obtenu dans ces conditions est de 34,5 % par rapport au son désamylacé, soit de 20,7 % par rapport au son sec initial La viscosité mesurée dans les mêmes conditions qu'à l'exemple 1 est de 411 cp à 0,5 N/m2 et de 241 cp à 2 N/m2 Exemple 3 Le son de blé utilisé dans cet exemple appartient au même lot de son désamylacé obtenu à l'exemple 1, et présente donc les mêmes caractéristiques. Les conditions de solubilisation alcaline sont les suivantes Concentration de soude 6 % Température de réaction 75"C Ratio liquide/solide 75 Durée de réaction 1 heure 30 Son désamylacé 20 g sec Le protocole concernant les étapes suivantes est en tous points similaires à celui décrit à l'exemple 1. Le rendement d'extraction obtenu dans ces conditions de solubilisation est de 45,5 % par rapport au son désamylacé, soit 27 % par rapport au son sec initial. La poudre hémicellulosique ainsi isolée présente les caractéristiques suivantes Rapport arabinose/xylose 0,48 Teneur en glucose 11,3 % de la matière sèche Teneur en matière protéique ' 3 % de la matière sèche Teneur en cendre minérale 11,5 % de la matière sèche La viscosité mesurée dans les mêmes conditions qu'à l'exemple 1 est de 61 cp à 0,5 N/m2et de 54 cp à 2 N/m2 Ces trois exemples illustrent que les meilleures qualités rhéologiques de l'extrait de son de blé désamylacé sont obtenues pour un rapport arabinose/xylose plutôt faible (0,36) correspondant à une fraction hémicellulosique arabinoxylane moins substituée, pour une teneur en matière protéique plutôt élevée (9 %), et une teneur en glucose plutôt élevée (13,5 %) correspondant à la présence de glucanes. Les exemples qui suivent sont destinés à comparer différentes conditions de mises en oeuvre du procédé et leurs répercussions sur. les qualités de l'extrait de son désamylacé. Exemple 4 Le son de blé est désamylacé dans les mêmes conditions que celles décrites dans l'exemple 1 Le mélange liquide/solide est séparé dans une essoreuse à bol de capacité 50 litres sur tissu propylène de porosité comprise entre 1 et 5 um. Le résidu cellulosique obtenu est lavé jusqu'à pH 7. Le filtrat basique obtenu est concentré 1,7 fois et partiellement déminé- ralisé par ultrafiltration, à une température inférieure à 40"C, sur une membrane en fibre creuse de polysulfone présentant un seuil de coupure de 10 000 Daltons, une lumière de i,lmm et une surface de filtration de 0,45 m2- Le perméat qui contient une partie de la soude est stocké pour un recyclage ultérieur. Le pH du rétentat est ajusté à 5,5 par ajout d'acide acétique, mélangé à 2,5 volumes d'éthanol et stocké à 4"C pendant 12 heures. Le coagulat formé est prélevé et introduit dans une cuve de filtre-presse, par exemple du type LAROX PF 0,1 H2 équipé d'une toile filtrante polyester multifilaments calandrée, avec une quantité d'éthanol telle que la suspension a une teneur de 3 % de la matière sèche. La capacité est de 1,22 kg/m2 et une siccité du gâteau de poudre hémicellulosique de 25 à 30 % permet un débatissage automatique. La poudre ainsi obtenue est séchée sous courant d'air. Le rendement en extrait hémicellulosique est de 27 % par rapport au son sec désamylacé, soit 16 % par rapport au son sec initial. La poudre hémicellulosique ainsi isolée présente les caractéristiques suivantes: Rapport arabinose/xylose 0,36 Teneur en glucose 10 % de la matière sèche Teneur en matière protéique: 7,4 % de la matière sèche Teneur en cendre minérale 4 % de la matière sèche La viscosité mesurée dans les mêmes conditions qu'à l'exemple 1 est de 270 cp à 0,5 N/m2 et de 103 cp à 2 N/m2. L'applicabilité comme additif rhéologique est illustrée par les qualités d'une peinture émulsion acrylique blanche mate, formulée avec l'extrait hémicellulosique en substitution d'un agent rhéologique commercial du type dérivé cellulosique, toute chose étant identique par ailleurs Formule de Peinture Gel aqueux de l'additif rhéologique 308 g Agent mouillant Coatex P 90 1,78 g Antimousse Nopco NXZ 1,04 g Pigment dioxyde de titane Titage RL 68 62,34 g Charge minérale Talc 20 MO 51,97 g Carbonate de calcium omyacarb extra CL 129,56 g Durcal 5 331,94 g Emulsion styrène-acrylique Rhodopas DS 910 108,92 g Agent de coalescence Texanol 3,12 9 Agent conservateur Parmétol K 40 1,4 g Qualité comparée à la peinture Fabrication pas de difficulté Stabilité au stockage 30 jours à température ambiante. identique au témoin Comportement rhéologique voisin du témoin mais avec un caractère rhéofluidifiant et thixotrope plus marqué Applicabilité de la peinture comparée au témoin - étalement au pinceau plus facile - traces de brossage moins marquées - meilleur aspect de tendu après séchage - meilleure homogénéité et effet satiné - meilleur séchage. Matité . réflexion spéculaire quasiment identique au témoin Tenue à l'eau ou lessivabilité : identique au témoin. Le pouvoir filmogène de l'extrait hémicellulosique est mesuré par les contraintes à la rupture par étirement des films obtenus par séchage de quantité contrôlée de solution aqueuse étalées en couche plane de faible épaisseur: Concentration de Epaisseur Contrainte Allongement la solution d'extrait du film obtenu à la rupture à la rupture hémicellulosique dans l'eau (mm) (Mpa) celle d'ultrafiltration. La solution aqueuse déminéralisée obtenue est séparée en quatre fractions équivalentes qui seront séchées selon quatre modes de séchage différents. Lyophilisation, Lyophilisation avec additif, Atomisation, Atomisation avec additif. Les mesures de viscosité des solutions aqueuses à 2 % de matière organique des poudres isolées à l'issue de ces quatre traitements de séchage sont regroupés dans le tableau suivant Mode de séchage Viscosité à 0,6 N/m2 Iyophilisation 24 lyophilisation avec additif 24 atomisation 25 atomisation avec additif | 10 Cet exemple illustre la sensibilité des qualités de la poudre hémicellulosique aux conditions de son Isolement. Exemple 6 3 Kg de matière sèche de son désamylacé dans les conditions décrites à l'exemple 1 sont mis en contact intime avec une solution de soude à 8 %, dans un rapport liquide/solide de 7,2 à 50 C, dans un pulpeur équipé à sa base d'une turbine d'agitation hélicordale permettant un brassage efficace de la pâte par un mouvement simultanément circulaire et ascendant. Après dilution par l'eau jusqu'à obtenir un rapport liquide/solide de 50, la poudre hémicellulosique extraite est isolée selon le même protocole que décrit à l'exemple 4. Les résultats obtenus sont rassemblés dans le tableau suivant Temps de contact avec le pulpeur (min) 5 60 Rendement ( % / son initial) 14 20 ( % / son désam lacé 23 33 Rapport arabinose/xVlose . 4 0 46 Teneur en matière protéique % % /MS) 15 7 Teneur en cendre minérale ( % / MS) 3,5 i 6 Viscosité d'une solution à 2 % à 0.5 N/m2 (cp) c 244 103 Exemple 7 Le son de blé, désamylacé dans les conditions identiques à celles citées à l'exemple 1, est mis en contact Intime avec une solution de soude à 8 %, à 50"C, dans un réacteur-mélangeur bi-vis du type CLEXTRAL BC 45 avec un profil de vis équipé de malaxeurs bilobés et de contre-filet pour obtenir un mélange efficace. Le débit de son désamylacé est de 5,3 kg de matière sèche par heure, pour un débit de solution de soude à 8 % de 43 kg/h, définissant un ratio liquide/solide de 8,1. Pour une vitesse de rotation des vis de 50 tours/min, le temps de séjour est de 2 minutes en moyenne. Le mélange pâteux obtenu en sortie du réacteurmélangeur bi-vis est stocké dans un bac tampon pendant une durée variable, diluée par de l'eau jusqu'à obtenir un rapport liquide/solide de 50 avant d'être traité selon le même protocole que dans l'exemple 4. La poudre isolée présente les caractéristiques suivantes Temps de contact dans le bac tampon (min) 5 60 Rendement ( % / son initial): 12,5 17 ( % / son désamylacé) 21 28 Rapport arabinose ose O 4 7 Teneur en matière protéique ( % /MS) 13 7 Teneur en cendre minérale ( % J MS 5 4 Viscosité d'une solution à 2 % pour une contrainte de 0,5 N/rnZ 235 137 (cp) Ces exemples illustrent les meilleures qualités rhéologiques de l'extrait hémicellulosique obtenues par une mise en contact très efficace du son et de la solution alcaline avec des temps de contact limités et un ratio liquide/solide faible (7 à 8). ExemPle 8 Dans cet exemple, le son de blé désamylacé dans les conditions identiques à celles citées dans l'exemple 1, est mis en contact intime avec une solution de soude à 6,8 %, avec un rapport liquide/solide de 7, à 50 C, dans un réacteur mélangeur identique à celui décrit dans l'exemple 7. Le mélange pâteux est stocké 15 minutes dans un bac tampon, dilué par de l'eau pour atteindre un rapport liquide/solide de 12 et Introduit dans la première zone de l'appareil de paroi cylin drique décrit précédemment, avec un débit de 35,9 kg/h, simultanément à de la paille de blé avec un débit de 5,47 kg de matière sèche par heure. Cet appareil ou réacteur-extracteur est par exemple du type bi-vis tel que celui commercialisé par la société CLEXTRAL. La vitesse de rotation des vis est de 170 tours/min et la température du fourreau maintenue à 50"C. Dans la deuxième zone, de l'eau est injectée avec un débit de 85 kg/h, le rapport liquide/solide étant alors de 48,5 par rapport au son introduit et de 13,2 par rapport au total son + paille. Le filtrat est recueilli à travers les grilles du module d'essorage et traité selon un protocole identique à celui décrit dans l'exemple 1. Le rendement en poudre hémicellulosique isolé est de 22,5 % par rapport au son désamidonné sec introduit. Le rendement de mélange de fibre de paille et de son en sortie du réacteur-extracteur est de 89 % par rapport à la matière sèche de son et de paille introduite. Les qualités de ce mélange de fibre de paille et de son sont illustrées par le fait qu'elles conduisent à des matériaux thermopressés de qualité très voisines de celles obtenues pour les matériaux à base de fibre de paille traitées dans les mêmes conditions. Les qualités de la poudre hémicellulosique sont illustrées par le film de protection et de finition obtenu par enduction de la surface d'un matériau thermomoulé à base de paille et ou de son, par une solution aqueuse à 4 %. Ce film donne a la pièce un excellent aspect de fini et un bon état de surface. REVENDICATIONS 1. Procédé pour obtenir un extrait de son désamylacé et un raffinat cellulosique, caractérisé par le fait qu'il comprend les étapes suivantes a) on mélange le son à dix fois son volume d'eau à une température inférieure à 50"C et on filtre de façon à récupérer un lait d'amidon et un son désamylacé, le lait d'amidon étant ensuite décanté, filtré ou centrifugé puis séché, cette étape est répétée une à deux fois pour obtenir un son désamylacé présentant une teneur en amidon inférieure à 1 % de la matière sèche en poids, b) on met en contact le son désamylacé avec une solution aqueuse de soude dont la concentration est comprise entre 2 et 12 %, massique, dans un rapport liquide/solide compris entre 5 et 100, à une température comprise entre 20 et 100 C, pendant une durée comprise entre 5 et 120 minutes , puis on dilue le mélange par de l'eau, si nécessaire, jusqu'à obtenir un rapport liquide/solide supérieur à 25 et le résidu solide est séparé par filtration ou par essorage , on concentre le filtrat, on l'acidifie à un pH compris entre 4,5 et 7, et on précipite par de l'méthanol dans un rapport de 2 à 4 volumes d'alcool pour un volume de solution, pour obtenir un coagulat, que l'on sèche pour obtenir un extrait riche en hémicellulose. 2. Procédé selon la revendication 1, caractérisé par le fait que l'on répète l'étape a) une ou deux fois pour obtenir un son désamylacé présentant une teneur en amidon inférieure à 1 % de la matière sèche en poids. 3. Matériau caractérisé par le fait qu'il est obtenu en mélangeant le résidu solide obtenu selon les revendications 1 ou 2, ou en proportion comprise entre 10 et 50 % massique a de la fibre cellulosique activée hautement accessible, obtenue par fractionnement de paille de blé ou d'orge, et ledit mélange en thermomoulant sans adjonction d'additif ou de colle.